ГИПСОВАЯ ПЛИТА

1. Гипсовая плита, содержащая сердцевину, при этом указанная сердцевина характеризуется насыпной плотностью, составляющей по меньшей мере 1025 кг/м³, и содержит смесь:
- гипса;
- одной или более пластифицирующих добавок, выбранных из списка, состоящего из поликарбоксилатного простого эфира и сополимера полифосфоната и полиоксиалкилена, в общем количестве, составляющем по меньшей мере 2400 г/м³;
- одного или более водоотталкивающих средств и
- стекловолокон в общем количестве, составляющем по меньшей мере 3200 г/м³.
2. Гипсовая плита по п. 1, где указанная сердцевина содержит стекловолокна в количестве, находящемся в диапазоне от 3200 до 12000 г/м³.
3. Гипсовая плита по п. 1 или 2, где указанная пластифицирующая добавка представляет собой поликарбоксилатный простой эфир.
4. Гипсовая плита по любому из пп. 1–3, где указанная сердцевина характеризуется насыпной плотностью, составляющей по меньшей мере 1050 кг/м³.
5. Гипсовая плита по любому из пп. 1–4, где указанная сердцевина содержит смесь одного или более глинистых минеральных веществ и одного или более водоотталкивающих средств на основе полисилоксанов.
6. Гипсовая плита по п. 5, где общий вес указанных одного или более полисилоксанов составляет от 1 вес. % до 50 вес. %, в пересчете на общий вес одного или более глинистых минеральных веществ.
7. Гипсовая плита по п. 5 или 6, где указанная сердцевина содержит указанные одно или более глинистых минеральных веществ в общем количестве, находящемся в диапазоне от 10 кг/м³ до 50 кг/м³.
8. Гипсовая плита по любому из пп. 1–7, где указанная сердцевина характеризуется насыпной плотностью, составляющей по меньшей мере 1100 кг/м,³ и содержит:
- от 70 вес. % до 97 вес. % гипса;
- одну или более пластифицирующих добавок на основе поликарбоксилатного простого эфира в общем количестве, составляющем по меньшей мере 4000 г/м³;
- по меньшей мере 2500 г/м³ полисилоксана;
- по меньшей мере 10000 г/м³ одного или более глинистых минеральных веществ и
- по меньшей мере 3200 г/м³ стекловолокон.
9. Гипсовая плита по любому из пп. 1–8, где указанная сердцевина характеризуется насыпной плотностью, составляющей по меньшей мере 1100 кг/м³; и содержит одну или более пластифицирующих добавок на основе поликарбоксилатного простого эфира в общем количестве, составляющем по меньшей мере 6000 г/м³.
10. Гипсовая плита по любому из пп. 1–9, где указанная сердцевина характеризуется прочностью на сжатие, составляющей по меньшей мере 20 Н/мм², измеренной в соответствии со стандартом ASTM C473-12.
11. Гипсовая плита по любому из пп. 1–10, где указанная сердцевина имеет две поверхности, и при этом по меньшей мере одна из указанных поверхностей обеспечена покровным слоем.
12. Способ получения гипсовой плиты по любому из пп. 1–11, при этом указанный способ включает стадии:
(i) получения водной суспензии на основе гипса, которая содержит строительный гипс, воду, одну или более пластифицирующих добавок, одно или более водоотталкивающих средств и стекловолокна в относительных количествах, с целью получения сердцевины в соответствии с любым из пп. 1–11;
(ii) формования указанной суспензии в панель и
(iii) обеспечения схватывания панели, в результате чего обеспечивается получение плиты на основе строительного гипса по любому из пп. 1–11.
13. Способ по п. 12, где указанная суспензия содержит:
- воду и строительный гипс, где соотношение воды и строительного гипса равняется 0,70 или меньше;
- одну или более пластифицирующих добавок на основе поликарбоксилатного простого эфира в общем количестве, находящемся в диапазоне от 0,2 вес. % до 2,0 вес. %, в пересчете на сухой вес указанного строительного гипса;
- от 0,1 вес. % до 2,0 вес. % водоотталкивающего средства на основе кремнийорганического соединения;
- от 0,1 вес. % до 10 вес. % глинистого минерального вещества, в пересчете на сухой вес указанного строительного гипса, и
- стекловолокна в общем количестве, находящемся в диапазоне от 0,25 вес. % до 1,5 вес. %, в пересчете на сухой вес указанного строительного гипса.
14. Способ по п. 12 или 13, где указанная суспензия характеризуется соотношением воды и строительного гипса, находящимся в диапазоне от 0,45 до 0,70.
15. Способ по любому из пп. 12–14, где указанная суспензия характеризуется соотношением воды и строительного гипса, находящимся в диапазоне от 0,45 до 0,63; и при этом указанная суспензия содержит указанные одну или более пластифицирующих добавок на основе поликарбоксилатного простого эфира в общем количестве, находящемся в диапазоне от 0,5 вес. % до 2,0 вес. % в пересчете на сухой вес указанного строительного гипса.